(57)【要約】【課題】  太陽光線中の人体に暑さを感じさせる長波長領域を選択的に遮蔽することができる布帛を提供する。【解決手段】  平均粒径０．３μｍ以下のホウ化ランタン分散液を配合した合成樹脂材料よりなる皮膜を表面に形成することによって、熱線遮蔽機能を有する布帛が得られる。【選択図】    なし 【特許請求の範囲】
【請求項１】
平均粒径０．３μｍ以下のホウ化ランタン（ＬａＢ6）分散液を配合した合成樹脂材料よりなる皮膜を表面に形成したことを特徴とする熱線遮蔽機能を有する布帛。
【請求項２】
ホウ化ランタン分散液を合成樹脂材料の固形分１００重量部に対して０．０１〜５．０重量部用いることを特徴とする請求項１に記載の熱線遮蔽機能を有する布帛。
【請求項３】
合成樹脂材料として、アクリル系樹脂、ポリエステル系樹脂、ポリウレタン系樹脂、ポリアミド系樹脂の単独、またはそれらの変性物、混合物を用いることを特徴とする請求項１に記載の熱線遮蔽機能を有する布帛。
【請求項４】
布帛がポリエステル、レーヨン、麻、ナイロン、アクリルの繊維の単独あるいはそれらの混紡からなることを特徴とする請求項１に記載の熱線遮蔽機能を有する布帛。
【請求項５】
請求項１乃至４に記載の熱線遮蔽機能を有する布帛からなるカーテン。
【発明の詳細な説明】
【技術分野】
【０００１】
この発明は、熱線遮蔽機能を有する布帛に係り、詳しくは、太陽光線中の人体に暑さを感じさせる波長領域を選択的に遮蔽して視界を遮らず、また日当たりのよい部屋に入る太陽からの熱線入射を軽減するなどの熱線遮蔽機能を有する布帛に関するものである。
【背景技術】
【０００２】
これまで、カーテン、衣料などに使用される布帛において、太陽光線中の可視光線より
も長波長の熱線入射を少なくする対策として、布地表面にアルミニウムや銀などの金属を
蒸着する方法、布地表面にアルミ箔を貼り付ける方法、あるいは金属糸を織り込む方法な
どが実施されている。
【０００３】
しかしながら、上記したような方法では、得られた布帛の外観が金属的な感触になってしまうために、布帛の用途が限定されてしまう。また、布帛のドレープ性が低下して硬い感じになったり、さらには透過させたい可視光線まで遮蔽してしまう恐れがある。このほか、上記のような処理を施した布帛は耐洗濯性に劣るという問題がある。
【発明の開示】
【発明が解決しようとする課題】
【０００４】
この発明は、上記に鑑みて太陽光線中の可視光線を透過し、可視光線よりも長波長の熱線を遮蔽することができて、例えば日当たりのよい部屋などにカーテンとして用いて夏季の冷房、冬季の暖房における熱損を軽減して節電を図ることのできる布帛を提供するべく検討した結果、自由電子を多量に保持しているホウ化ランタン（ＬａＢ6）を用い、その平均粒径０．３μｍ以下の超微粒子分散液を混合した合成樹脂材料にて表面に皮膜を形成することを見出したものである。
【課題を解決するための手段】
【０００５】
請求項1に記載の発明は、平均粒径０．３μｍ以下のホウ化ランタン（ＬａＢ6）分散液を配合した合成樹脂材料よりなる皮膜を表面に形成した熱線遮蔽機能を有する布帛を特徴とするものである。
【０００６】
請求項2に記載の発明は、請求項1に記載の発明において、ホウ化ランタン分散液を合成樹脂材料１００重量部に対して０．０１〜５．０重量部用いることを特徴とする。
【０００７】
請求項３に記載の発明は、請求項1に記載の発明において、合成樹脂材料としてアクリル系樹脂、ポリエステル系樹脂、ポリウレタン系樹脂、ポリアミド系樹脂の単独、またはそれらの変性物、混合物を用いることを特徴とする。
【０００８】
請求項４に記載の発明は、請求項1に記載の発明において、布帛がポリエステル、レーヨン、麻、ナイロン、アクリル繊維の単独あるいはそれらの混紡からなることを特徴とする。
【０００９】
請求項５に記載の発明は、請求項1乃至４に記載の熱線遮蔽機能を有する布帛からなるカーテンを特徴とするものである。
【発明の効果】
【００１０】
上記請求項に記載した、この発明によれば、太陽光線中の可視光線を透過し、可視光線よりも長波長の熱線を遮蔽することができて、室内カーテンに用いた場合に夏は涼しく、冬は暖かく感じさせることができるのである。
【発明を実施するための最良の形態】
【００１１】
この発明でホウ化ランタンは、平均粒径０．３μｍ以下の超微粒子として用いることが好ましい。これは平均粒径が０．３μｍよりも大きい微粒子もしくは凝集した粗大粒子では、この分散液を混合した合成樹脂材料よりなる皮膜における光散乱源となって、皮膜が曇ってしまう恐れがあるためである。
【００１２】
上記、平均粒径０．３μｍ以下のホウ化ランタン微粒子を溶剤に分散させて分散液を得るに当っては、微粒子が均一に溶剤中に分散させることができる方法、例えばビーズミル、ボールミル、サンドミル、超音波分散などで行えばよい。
【００１３】
上記のような方法でホウ化ランタン微粒子の分散液を得る際の溶剤としては、アルコール、エーテル、エステル、ケトンなどの有機溶剤を単独または適宜組み合わせて用いればよく、例えば、イソプロピルアルコール８０重量部にホウ化ランタン微粒子（比表面積３０ｍ2/ｇ）２０重量部を混合し、直径２ｍｍのジルコニアボールを用いて２００時間ボールミル混合すれば、平均粒径０．３μｍ以下のホウ化ランタン微粒子の分散液を得ることができる。また、この分散液の調製に際して、溶剤に安定な状態で均一に分散させるためには、高分子系の分散剤を用いればよい。
【００１４】
ホウ化ランタン微粒子の分散液を混合した布帛処理液を得るに使用する合成樹脂材料としては、アクリル系樹脂、ポリエステル系樹脂、ポリウレタン系樹脂、ポリアミド系樹脂などの単独、またはそれらの変性物、混合物が挙げられる。そして、これらの合成樹脂材料に対するホウ化ランタン微粒子分散液の添加量としては、合成樹脂材料の固形分１００重量部に対して０．０１〜５．０重量部が適当である。これは、０．０１重量部以下では熱線遮蔽効果が低く、また５．０重量部の添加で熱線遮蔽の最大効果を示すので、それ以上の添加は経済的な面からも好ましくない。
【００１５】
この発明において、ホウ化ランタン微粒子の分散液を混合した布帛処理液を塗布して表面に熱線遮蔽皮膜を形成させるに使用する布帛としては、ポリエステル、レーヨン、麻、ナイロン、アクリルなどからなるそれぞれの繊維布、あるいはそれらからなる混紡布などが適当であり、これらの布帛にホウ化ランタン微粒子の分散液を混合した布帛処理液を塗布するには浸漬法、グラビヤ塗装法などによればよい。
【００１６】
熱線遮蔽は、太陽光線中の７００ナノメートルから１２００ナノメートルの波長領域が対象となる。この波長領域の光線は、人体に暑さを感じさせる領域である。後述の実施例における波長領域の測定は、島津製作所製、ダブルモノクロメータ自記分光光度計ＵＶ−３６５を用い、２００〜２０００ナノメートルの波長領域の光線透過率を測定し、そのうちの７００〜１２００ナノメートルの波長領域の光線透過率の平均値として求めたものである。
【００１７】
以下、この発明を実施例により詳細に説明するが、この発明はこれらの実施例に限定されるものではない。
【実施例１】
【００１８】
水性ポリエーテルポリウレタン樹脂液（固形分２５％、１００％モジュラスが１０ｋｇ/ｃｍ2）に、平均粒径０．３μｍのホウ化ランタン（ＬａＢ6）をイソプロピルアルコール、２−ブタノールの等量溶媒に分散して得た３．５％濃度のホウ化ランタン分散液（住友金属鉱山社製、ＫＨＦ−７）を、固形分比で０．５重量％配合して布帛処理液を調製した。次いで、この布帛処理液中に、ポリエステル糸を用いて得たレースカーテン生地（５０ｇ/ｍ2、可視光線透過率５０％、熱線遮蔽率４５％）を浸漬、乾燥後の生地重量が６０ｇ/ｍ2となるように浸漬処理した。得られたカーテン生地の可視光線透過率は３０％でありながら、熱線遮蔽率は約７５％であった。
【実施例２】
【００１９】
実施例１と同じ生地、同じ布帛処理液を用いて、乾燥後の生地重量が７０ｇ/ｍ2となるように浸漬処理を行って得たカーテン生地の可視光線透過率は１５％でありながら、熱線遮蔽率は約９２％であった。
【実施例３】
【００２０】
水性アクリル樹脂液（固形分２０％、１００％モジュラスが２０１０ｋｇ/ｃｍ2）に、ホウ化ランタンをイソプロピルアルコール、２−ブタノールの等量溶媒に分散して得た３．５％濃度のホウ化ランタン分散液（住友金属鉱山社製、ＫＨＦ−７）を、固形分比で１．０重量％配合して布帛処理液を調製した。次いで、レーヨン糸を用いて縫製したシャツ用生地（６５ｇ/ｍ2、可視光線透過率１０％、熱線遮蔽率７０％）に、上記で調製した布帛処理液を、グラビア印刷機を用いて乾燥後の生地重量が６８ｇ/ｍ2となるように塗布し、乾燥した。得られたシャツ用生地の可視光線透過率は５％であり、また熱線遮蔽率は約９３％であった。得られた生地は、涼しい感触を与えることから、シャツなどの衣料のほか、日傘などにも好適である。